적절 한 양 의 나트륨 텔 루 라이트 를 칭량 하 여 나누 고 , 이것 을 탈 이온 수 ( ddH 2 O ) 에 용해 시켜 10 mM 나트륨 텔 루 라이트 ( Na 2 TeO 3 ) 용액 을 제조 하 였 다 . 가열 맨틀 을 100 ℃ 초과 로 가열 하 였 다 . 50 ㎖ 의 Cd - PAA / PSS ( PSS 는 PAA 의 5 중량 % 또는 25 중량 % 이 다 ) 용액 ( 1 . 67 mM Cd , 254 nm 광 으로 1 시간 동안 조사 함 ) 을 1 구 환저 플라스크 ( rbf ) 안 에 주입 하 였 다 . 시트르산 삼 나트륨 ( 50 mg ) 및 수소 화 붕소 나트륨 ( NaBH 4 , 25 mg ) 을 , 교반 한 Cd - PAA 용액 에 한꺼번에 첨가 하 였 다 . 상기 제조 한 1 . 25 mL Na 2 TeO 3 용액 을 Cd - PAA 용액 에 첨가 하 였 다 . 콘덴서 를 rbf 위 에 올려 놓 고 , 반응 혼합물 을 가열 맨틀 에서 가열 환류 시키 고 , 4 시간 동안 환류 상태 로 방치 하 였 다 . 한편 , 다른 가열 맨틀 을 50 ℃ 로 예열 하 였 다 . 4 시간 의 환류 후 에 , 반응 플라스크 를 가열 맨틀 에서 꺼내 고 , 실온 으로 냉각 시켰 다 . 한편 , 적절 한 양 의 티오 아세트아미드 를 칭량 하 여 나누 고 , 이것 을 탈 이온 수 ( ddH 2 O ) 에 용해 시켜 100 mM 용액 의 티오 아세트아미드 를 제조 하 였 다 . 녹색 발광 하 는 양자 점 에 대해서 는 , 33 ㎕ 의 티오 아세트아미드 용액 을 이 반응 혼합물 에 첨가 하 였 다 . 황색 양자 점 에 대해서 는 , 150 ㎕ 의 티오 아세트아미드 를 사용 하 였 다 . 오렌지색 양자 점 에 대해서 는 , 675 ㎕ 의 티오 아세트아미드 용액 을 사용 하 였 다 . 티오 아세트아미드 를 첨가 한 후 에 , 이 플라스크 를 50 ℃ 로 예열 된 가열 맨틀 안 에 넣 었 다 . 반응물 을 50 ℃ 에서 16 시간 방치 하 고 , 실온 으로 냉각 시켰 다 . 5 중량 % 및 25 중량 % PSS 를 갖 는 황색 및 오렌지색 양자 점 의 형광 이 도 10 및 11 에 각각 나타나 있 다 .